"電磁スペクトルの第1の波長範囲の放射線を吸収して電磁スペクトルの第2の波長範囲の放射線を放出する蛍光体であって、前記蛍光体が二価希土類金属イオンによって賦活化されたホウリン酸塩であって、以下の一般式によって表わされる蛍光体。AM1xRExBP2O8ここで、Aは、Li、K、Na、Rb及びCsを含んでなる群から選択される少なくとも1つの一価アルカリ金属イオンであり;Mは、Ca、Sr、Ba、Be、Mg及びZnを含んでなる群から選択される少なくとも1つの二価金属イオンであり;REは、希土類金属Eu、Sm及びYb並びにPb、Sn、Cu及びMnを含んでなる群から選択される少なくとも1つの二価イオンであって、前記二価希土類金属イオンEu、Sm及び/又はYbのうち少なくとも1つが賦活化剤として作用し;そして、0<x≦0.2である。REが、少なくとも賦活化剤として作用するEuの前記二価希土類金属イオンを含む、請求項1に記載の蛍光体。REが、共賦活化剤として作用するYb及び/又はSmを含んでなる群から選択される少なくとも1つの二価イオンを、更に含む、請求項1又は2に記載の蛍光体。AがKであり、MがCa、Sr、Ba及びZnを含んでなる群から選択される少なくとも1つの二価金属イオンであり、REが、賦活化剤として作用するEu、Sm及びYbを含んでなる群から選択される少なくとも1つの二価希土類金属イオン並びにPb、Cu及びMnを含んでなる群から選択される少なくとも1つの二価イオンを含み、そして、x≦0.1である、請求項1~3のいずれか1項に記載の蛍光体。Aが、Li、K及びNaを含んでなる群から選択される少なくとも1つの一価アルカリ金属イオンであり、MがBaであり、REがEuであり、そして、x≦0.1であり、その結果ABa1xEuxBP2O8の一般式になる、請求項2に記載の蛍光体。AがKであり、その結果KBa1xEuxBP2O8の一般式になる、請求項5に記載の蛍光体。AがLi、K及びNaを含んでなる群から選択される少なくとも1つの一価アルカリ金属イオンであり、MがBa及びSrから成り、REがEuであり、x≦0.1、0<y<1.0、そしてxy<1.0であり、その結果ABaSryEuxBP2O8の一般式になる、請求項2に記載の蛍光体。AがKであり、その結果KBaSryEuxBP2O8の一般式になる、請求項7に記載の蛍光体。Aが、Li、K及びNaを含んでなる群から選択される少なくとも1つの一価アルカリ金属イオンであり、MがBa及びCaから成り、REがEuであり、x≦0.1、そして0<z≦0.3であり、その結果ABaCazEuxBP2O8の一般式になる、請求項2に記載の蛍光体。AがKであり、その結果KBaCazEuxBP2O8の一般式になる、請求項9に記載の蛍光体。前記第1の波長範囲が250nm~420nmの範囲である、請求項1~10のいずれか1項に記載の蛍光体。前記第2の波長範囲が可視スペクトル全体である、請求項1~11のいずれか1項に記載の蛍光体。請求項1~12のいずれか1項に記載の蛍光体と前記電磁スペクトルの前記第1の波長範囲の放射線を放出する放射線放出要素とを備えてなる光源。本発明の目的は、近紫外線の放射源によって励起可能であり可視光を発光する改良された蛍光体、特に、何らかの他の蛍光体と組合せることを必要とせずに白色光を発光することができる単一の蛍光体としての、改良された蛍光体を提供することである。他の目的は、適切な光源を提供することである。これらの目的は、請求項1による本発明の蛍光体及び請求項13による本発明の光源によって達成される。驚くべきことに、単一のEu2賦活化KMBP2O8M=Ba,Sr,Ca蛍光体は、近紫外線励起下で高い発光効率で白色光を示す。この挙動は予想外であった。というのは、他の全てのホウリン酸塩蛍光体は、このような発光特性を決して示さないからであり、また、賦活化剤Eu2に使用可能な結晶学的座が1つしかないからである。更に、これらはYAG:Ce3蛍光体に匹敵する高い熱安定性を示す。Eu2をドープしたKMBP2O8蛍光体の発光特性例えばピーク中心、色合わせ及びFWHMは、KMBP2O8ホスト格子中のEu2の濃度又はBa、Sr及びCaの間の比率を変化させることによって調整することができる。Eu2の濃度は広範囲に変動可能である。Eu2をドープしたKBaBP2O8蛍光体の発光帯は、Eu2の濃度を上昇させることによって、より長波長範囲側へとシフトすることができる。一方、Eu2をドープしたKBaBP2O8蛍光体の発光帯は、Ba2をSr2で置換することによって、より短波長範囲側へとシフトすることができる。更に、その発光効率も、このような置換によって劇的に改良することができる。Ba2をCa2で置換することによっても、同じ効果を達成することができる。Eu2をドープした蛍光体の全てにおいて、Eu2は、M2の結晶学的座を8重の酸素配位で置換することが予想される。本発明は、希土類イオンによって、好ましくはEu2イオンによって、賦活化される新規なホウリン酸塩蛍光体を開示する。本発明の蛍光体は、放射線を変換する。このために、本発明の蛍光体は、電磁スペクトルの第1の波長範囲の放射線を吸収して、前記電磁スペクトルの第2の波長範囲の放射線を放出する。電磁スペクトルの前記第1の波長範囲は、前記電磁スペクトルの前記第2の波長範囲とは異なる。本発明のホウリン酸塩蛍光体は、二価希土類金属イオンによって賦活化される。本発明のホウリン酸塩蛍光体は、以下の一般式によって表わされる。AM1xRExBP2O8記号Aは、少なくとも1つの一価アルカリ金属イオンを表わす。記号Mは、少なくとも1つの二価金属イオンを表わす。記号REは、希土類金属並びにPb、Sn、Cu及びMnを含んでなる群から選択される少なくとも1つの二価イオンである。いずれにしても、REは、賦活化剤として作用する少なくとも1つの二価希土類金属イオンを含む。変数xは、0<x<1で制限される。REは、少なくとも、賦活化剤として作用するEuの二価希土類金属イオン、即ちEu2、を含むことが好ましい。他の好ましい実施形態では、REは、少なくとも、賦活化剤として作用するSm又はYbの二価希土類金属イオン、即ちSm2又はYb2、を含む。REは、更に、共賦活化剤として作用する、Ce、Yb、Tb、Gd、Dy及びSmを含んでなる群から選択される、少なくとも1つの二価イオンを含むことが好ましい。これらに代えて又はこれらに加えて、REは、更に、共賦活化剤として作用する、Pb、Sn、Cu及びMnを含んでなる群から選択される少なくとも1つの二価イオンを含む。変数xは、0.2以下であることが好ましく、0.1以下であることがより好ましい。好ましい実施形態では、記号Aは、Li、K、Na、Rb及びCsを含んでなる群から選択されるか、又は、より好ましくは、Li、K及びNaを含んでなる群から選択される少なくとも1つの一価アルカリ金属イオンを表わす。Mは、Ca、Sr、Ba、Be、Mg及びZnを含んでなる群から選択されることが好ましく、Ca、Sr及びBaを含んでなる群から選択される少なくとも1つの二価金属イオンであることがより好ましい。本発明の好ましい実施形態では、蛍光体は以下の式を示す。AM1xEuxBP2O8ここで、A=Li、K、Na、Rb及び/又はCsであり、M=Ca、Sr、Ba、Be、Mg及び/又はZnである。本発明の蛍光体の他の好ましい実施形態では、記号AはカリウムKである。更に、記号Mは、Ca、Sr、Ba及びZnを含んでなる群から選択される少なくとも1つの二価金属イオンを表わす。REは、賦活化剤として作用するEu、Sm及びYbを含んでなる群から選択される少なくとも1つの二価希土類金属イオン並びにPb、Cu及びMnを含んでなる群から選択される少なくとも1つの二価イオンを含む。この実施形態では、変数xは、0.1以下である。本発明の他の好ましい実施形態では、Mは、カルシウム、バリウム、ストロンチウム又はこれら3つの元素の組合せであり、その結果、下式のうちの1つになる。ABa1xEuxBP2O8、ABaSryEuxBP2O8、及びABaCazEuxBP2O8。ここで、0≦y≦1.0及び0≦z≦0.3である。Aは、Li、K及びNaを含んでなる群から選択される少なくとも1つの一価アルカリ金属イオンであることが好ましい。更に、Mは、Baである。REは、Euを表わす。変数xは、0.1以下である。その結果の一般式は、以下のとおりである。ABa1xEuxBP2O8この実施形態では、Aは、Kであることが好ましく、その結果、一般式KBa1xEuxBP2O8となり、ここで、変数xは、0.08以下であることがより好ましい。本発明の別の好ましい実施形態では、記号Aは、Li、K及びNaを含んでなる群から選択される少なくとも1つの一価アルカリ金属イオンである。更に、Mは、Ba及びSrから成る。REは、Euを表わす。その結果得られる一般式は以下のとおりである。ABaSryEuxBP2O8ここで、x≦0.1、0<y<1.0、そしてxy<1.0である。この実施形態では、Aは、Kであることが好ましく、その結果、KBaSryEuxBP2O8の一般式になり、ここで、変数xは、0.08以下であることがより好ましく、yは、0.4以下であることがより好ましく、ここで、xy≦0.5である。本発明の別の好ましい実施形態では、記号Aは、Li、K及びNaを含んでなる群から選択される少なくとも1つの一価アルカリ金属イオンである。更に、Mは、Ba及びCaからなる。REは、Euを表わす。その結果得られる一般式は以下のとおりである。ABaCazEuxBP2O8ここで、x≦0.1であり、0<z≦0.3である。この実施形態では、Aは、Kであることが好ましく、その結果、KBaCazEuxBP2O8の一般式になり、ここで、変数xは、0.08以下であることがより好ましく、ここで、xz≦0.3である。本発明の蛍光体は、250nm~420nmの波長範囲に強い励起帯を示す。そこから、前記第1の波長範囲は、好ましくは250nm~420nmであり、より好ましくは300nm~370nmである。前記第2の波長範囲は、好ましくは、可視スペクトル全体、特に400nm~700nmの範囲、又は少なくとも420nm~600nmの範囲である。前記第2の波長のピーク中心は、450nmと480nmの間にあることが好ましい。本発明の蛍光体は、UV光の照射下で十分に励起することができ、青色又は白色光を発光する。また、本発明の蛍光体は、高い熱安定性を示し、これはYAG:Ce3蛍光体のそれに匹敵する。上記発光特性により、本発明による蛍光体は、UV250nm~420nmをこれより長い波長の、好ましくは青色からオレンジ色のスペクトル領域において、蛍光体により十分発光される、可視光へと変化させる放射変換体として使用することができる。本発明の蛍光体は、光源、例えば白色発光光源、に使用することができる。或いは、この蛍光体は、光電池、温室の箔又は温室のガラスに使用することができる。これらの用途では、太陽光が電磁スペクトルの前記第1の波長範囲の放射を形成する。蛍光体によって放出される放射線は、それぞれ光電池及び温室の植物へと誘導される。本発明の光源は、本発明の蛍光体と電磁スペクトルの前記第1の波長範囲の放射線を放出する放射線放出要素とを備える。蛍光体は、放出された前記第1の波長範囲の放射線を前記第2の波長範囲の放射線へと変換する。放射線放出要素は、蛍光体の励起源として作用する。光源は、少なくとも蛍光体の第2の波長範囲の放射線を放出する。本発明の光源の特殊な実施形態では、光源は、光源の性能を改良するために、赤色、黄色、緑色及び/又は青色光を発光する少なくとも1つの別の蛍光体を備える。本発明の光源は、蛍光灯、有色発光LED、白色発光LED、又はUVレーザ又は紫色レーザ励起に基づく応用によって形成することが好ましい。放射線放出要素は、好ましくは、高圧放電プラズマ又は低圧放電プラズマ、UV無機発光ダイオードLED又は紫色-青色無機発光ダイオードLED、又はレーザ又はレーザダイオードによって、形成する。放射線放出要素は、LEDによって形成することができる。このLEDには、SMD、上部照射型LED、側面照射型LED等のプラスチック又はセラミックの本体を有し、前記第1の波長範囲、特にUV-A及び紫色-青色域、の放射線を放出する発光要素を組み込んだ様々なタイプの無機LEDが含まれる。本発明による発光ホウリン酸塩蛍光体は、成分要素の酸化物又は加熱により対応する酸化物に変換される化合物の混合物の高温における固相反応によって調製することができる。概して、開始混合物は、2段階で加熱すると有利である。得られた生成物は、各加熱操作後に冷却した後、粉砕する必要がある。最後の加熱操作は、通常、所望の二価状態のユーロピウムを得るために、還元雰囲気即ち70N2-30H2中で実行される。以下では、なお幾つかの実施例に基づいて合成条件を更に詳細に説明する。実施例は、典型的な条件及び材料について説明するが、制限する作用をするものではない。当業者には、蛍光体を取得する幾つかの異なる方法、例えば原料を他の分解可能な塩で置換する、例えば炭酸塩をシュウ酸塩、酢酸塩、硝酸塩で置換する;ボールミル、振動ミルその他のような他の混合方法を使用する;高温固相反応の温度、雰囲気及び継続時間を逸脱させる;ゾル-ゲル法又は噴霧熱分解その他を適用する;等が分かるであろう。実施例1混合物は1.380gのK2CO3、4.020gのBaCO3、0.106gのEu2O3、1.298gのH3BO3及び4.601gのNH4H2PO4で作成される。原料を瑪瑙乳鉢に秤取し、均質に混合した。この混合物をアルミナの坩堝に入れた。アルミナ板で覆った坩堝を炉に入れ、空気中で4時間、400°Cの温度で加熱した。冷却及び粉砕の後、生成物を、覆いをしたアルミナ坩堝内において、流通70N2-30H2雰囲気中で8時間、900°Cの加熱処理に供した。冷却及び粉砕の後、式KBa097Eu003BP2O8で規定される組成を有する発光材料が得られた。X線回折写真では、結晶質粉末がKBaBP2O8の結晶構造を有しているように見えた。実施例2混合物は、1.380gのK2CO3、2.644gのBaCO3、0.886gのSrCO3、0.106gのEu2O3、1.298gのH3BO3及び4.601gのNH4H2PO4で作成される。この混合物を炉に入れて空気中で4時間、400°Cの温度で加熱した。冷却及び粉砕の後、生成物を、覆いをしたアルミナ坩堝内の流通70N2-30H2雰囲気中で10時間、900°Cの加熱処理に供した。冷却及び粉砕の後、式KBa067Sr030Eu003BP2O8で規定される組成を有する発光材料が得られた。X線回折写真では、結晶質粉末がKBaBP2O8相の結晶構造を有しているように見えた。試料の発光強度は、340nmの励起下で実施例1の試料の発光強度に対して約135である。実施例3混合物は1.380gのK2CO3、3.236gのBaCO3、0.300gのCaCO3、0.106gのEu2O3、1.298gのH3BO3及び4.601gのNH4H2PO4で作成される。この混合物を炉に入れて空気中で6時間、400°Cの温度で加熱した。冷却及び粉砕の後、生成物を、覆いをしたアルミナ坩堝内の流通70N2-30H2雰囲気中で12時間、900°Cの加熱処理に供した。冷却及び粉砕の後、式KBa082Ca015Eu003BP2O8で規定される組成を有する発光材料が得られた。X線回折写真では、結晶質粉末がKBaBP2O8相の結晶構造を有するように見えた。この試料の発光強度は、340nmの励起下で実施例1の試料の発光強度に対して約126である。実施例4混合物は1.106gのK2CO3、0.202gのNa2CO3、3.828gのBaCO3、0.106gのEu2O3、1.298gのH3BO3及び4.601gのNH4H2PO4で作成される。この混合物を炉に入れて空気中で4時間、400°Cの温度で加熱した。冷却及び粉砕の後、生成物を、覆いをしたアルミナ坩堝内の流通70N2-30H2雰囲気中で9時間、900°Cの加熱処理に供した。冷却及び粉砕の後、式K08Na02Ba097Eu003BP2O8で規定される組成を有する発光材料が得られた。試料の発光強度は、340nmの励起下で実施例1の試料の発光強度に対して約120である。実施例5混合物は1.106gのK2CO3、0.148gのLi2CO3、3.828gのBaCO3、0.106gのEu2O3、1.298gのH3BO3及び4.601gのNH4H2PO4で作成される。この混合物を炉に入れて空気中で4時間、400°Cの温度で加熱した。冷却及び粉砕の後、生成物を、覆いをしたアルミナ坩堝内の流通70N2-30H2雰囲気中で9時間、900°Cの加熱処理に供した。冷却及び粉砕の後、式K08Li02Ba097Eu003BP2O8で規定される組成を有する発光材料が得られた。試料の発光強度は、340nmの励起下で実施例1の試料の発光強度に対して約80である。実施例6混合物は1.382gのK2CO3、0.163gのZnO、3.434gのBaCO3、0.106gのEu2O3、1.298gのH3BO3及び4.601gのNH4H2PO4で作成される。この混合物を炉に入れて空気中で4時間、400°Cの温度で加熱した。冷却及び粉砕の後、生成物を、覆いをしたアルミナ坩堝内の流通70N2-30H2雰囲気中で9時間、900°Cの加熱処理に供した。冷却及び粉砕の後、式KBa087Zn01Eu003BP2O8で規定される組成を有する発光材料が得られた。試料の発光強度は、340nmの励起下で実施例1の試料の発光強度に対して約105である。実施例7混合物は1.382gのK2CO3、0.070gのSm2O3、3.710gのBaCO3、0.140gのEu2O3、1.298gのH3BO3及び4.601gのNH4H2PO4で作成される。この混合物を炉に入れて空気中で4時間、400°Cの温度で加熱した。冷却及び粉砕の後、生成物を、覆いをしたアルミナ坩堝内の流通70N2-30H2雰囲気中で9時間、900°Cの加熱処理に供した。冷却及び粉砕の後、式KBa094Eu004Sm002BP2O8で規定される組成を有する発光材料が得られた。試料の発光強度は、340nmの励起下で実施例1の試料の発光強度に対して約98である。実施例8混合物は1.382gのK2CO3、0.078gのYb2O3、3.710gのBaCO3、0.140gのEu2O3、1.298gのH3BO3及び4.601gのNH4H2PO4で作成される。この混合物を炉に入れて空気中で4時間、400°Cの温度で加熱した。冷却及び粉砕の後、生成物を、覆いをしたアルミナ坩堝内の流通70N2-30H2雰囲気中で9時間、900°Cの加熱処理に供した。冷却及び粉砕の後、式KBa094Eu004Yb002BP2O8で規定される組成を有する発光材料が得られた。試料の発光強度は、340nmの励起下で実施例1の試料の発光強度に対して約85である。下表では、Eu2ドーピング濃度が異なるEu2ドープKBaBP2O8蛍光体の発光特性を列挙した。下表では、Sr含有量が異なるEu2ドープKBa1ySryBP2O80≦y≦1.0蛍光体の発光特性を列挙した。下表では、Ca含有量が異なるEu2ドープKBa1zCazBP2O80≦z≦0.30蛍光体の発光特性を列挙した。本発明の上記及び他の特徴及び利点は、以下の添付図面を参照することによって更によく理解されるので、更に容易に評価されることになる。図1は、KBaBP2O8と比較したKBa1xEuxBP2O8x=0.05、即ちKBa095Eu005BP2O8、の典型的な粉末XRDパターンを示す。図2は、KBa1xEuxBP2O8x=0.05、即ちKBa095Eu005BP2O8、の典型的な励起及び発光スペクトルを示す。図3は、YAG:Ce3と比較した405nmの励起下におけるEu2ドープKBaBP2O8蛍光体の発光の温度依存性を示す。図4は、Eu2のドーピング濃度がx=0.005からx=0.10の範囲で異なるKBa1xEuxBP2O8蛍光体の発光スペクトルを示す。図5は、KBaBP2O8及びKSrBP2O8と比較したKBa067Ca03Eu003BP2O8、KBa087Ca01Eu003BP2O8及びKBa077Sr02Eu003BP2O8の典型的なXRDパターンを示す。図6は、KBa097Eu003BP2O8、KBa087Sr01Eu003BP2O8、KBa077Sr02Eu003BP2O8、KBa067Sr03Eu003BP2O8及びKSr097Eu003BP2O8の励起挿入図及び発光スペクトルを示す。図7は、KBa097Eu003BP2O8、KBa092Ca005Eu003BP2O8、KBa087Ca01Eu003BP2O8、KBa082Ca015Eu003BP2O8及びKBa067Ca03Eu003BP2O8の励起挿入図及び発光スペクトルを示す。図8は、Eu2でドープしたKBaBP2O8及びKをNaで部分的に置換した場合の発光スペクトルを示す。図9は、Eu2でドープしたKBaBP2O8及びKをLiで部分的に置換した場合の発光スペクトルを示す。図10は、Eu2でドープしたKBaBP2O8及びBaをZnで部分的に置換した場合の発光スペクトルを示す。"